(57)【特許請求の範囲】
【請求項１】
脂肪族または芳香族２塩基酸無水物とヒドロキシアルキル（メタ）アクリレートの付加反応により得られるカルボキシル基含有共重合可能なビニル系単量体（ａ）２〜４０重量％、その他のカルボキシル基含有共重合可能なビニル系単量体（ｂ）３〜４０重量％、およびその他の共重合可能なビニル系単量体（ｃ）２０〜９５重量％（ただし、成分（ａ）〜成分（ｃ）の合計を１００重量％とする。）を共重合して得られる、重量平均分子量（Ｍｗ）が５０００〜４００００であるビニル系共重合体［Ｉ］を揮発性の有機塩基［ＩＩ］で中和して得られる重合体水溶液（Ａ）と、水溶化率５０％以上、官能基等量分子量３００以下の水溶性エポキシ化合物（Ｂ）を含有し、上記ビニル系重合体［Ｉ］のカルボキシル基と上記水溶性エポキシ化合物（Ｂ）のエポキシ基の等量比（［Ｉ］／（Ｂ））が０．５〜２の範囲であることを特徴とする水性被覆材組成物。
【発明の詳細な説明】
【０００１】
【発明の属する技術分野】
本発明は、水性被覆材組成物に関する。
【０００２】
【従来の技術】
近年の環境問題に対する人々の意識の高揚と共に、水性被覆材料の市場ニーズは年々高まってきており、多くの種類の水性被覆材料が開発されている。水性被覆材料として従来より利用されているビニル系重合体には、エマルション、ディスパーションなどの水分散タイプと水溶解タイプであるが、それらは用途、要求性能によってそれぞれ使い分けられている。
【０００３】
ビニル系重合体水分散液は、重合体が水中に分散して存在することから分子量が高くなっても大きな粘度上昇が生じず、高分子量の重合体を使用することが可能である。従ってその皮膜は良好な塗膜物性を示し、その特徴を利用してこれまで多くの品種が開発されてきた。
しかし、構造粘性を示す粘性挙動や再溶解性、顔料分散性が低位であるなどの短所もあり、用途によっては利用できない場合がある。そのような場合には従来より重合体水溶液が利用されてきた。
【０００４】
ビニル系重合体水溶液は、多くの場合多量の酸成分を含む重合体を塩基で中和し水溶解性を発現させることにより得られる。重合体水溶液は粘性流動を示し、良好な顔料分散性と再溶解性を特徴としており、従来の溶剤系レジンと同様に様々の用途に利用することが可能である。
しかしながら、水溶解性を確保するために重合体は高酸価（５０ｍｇＫＯＨ／ｇ以上）・低分子量であることが必要となり、したがって、得られた皮膜は、耐水性、耐溶剤性が不十分であるという問題があった。
【０００５】
そのような水溶性重合体の塗膜物性を向上させるには、架橋システムを導入するのが最良の方法である。従来より使用されている尿素樹脂やメラミン樹脂およびその変性体等の架橋剤は、良好な塗膜物性を与えることが知られているが、架橋反応にかなり大きい熱エネルギーを必要とするため熱処理が不可能な紙やプラスチック基材などの被塗装体には用いることができず、応用範囲が限定されている。また、架橋反応の過程においてホルマリンが発生するという問題もあり、これは作業環境上好ましくない。常温あるいは低温架橋が可能な架橋方式として、カルボニル／ヒドラジン架橋システムが提案されているが（特開平３−６８６６９号公報）、水溶性重合体では耐水性が低位となる傾向があり、性能的に不十分である。
【０００６】
水性レジンの塗膜物性、特に耐水性を向上させる手法として従来より酸／エポキシ架橋システムが検討されてきており、中和塩基の選択（特開平４−６５４２１号公報）やポリマー側鎖に触媒となるアミノ基を持つ重合体を利用する（特開昭５１−３０２３２号公報、特開昭５５−６０５５０号公報）などにより常温においても架橋を進行させることができる。
しかしながら、重合体に導入される酸成分がアクリル酸やメタクリル酸、イタコン酸のみの場合では、硬化塗膜の柔軟性が不足する傾向があり、耐衝撃性や基材密着性が低位であるという欠点があることがわかってきた。また、使用するエポキシ化合物の水溶解性が低い場合、１００℃以下での比較的低温での乾燥では充分な架橋密度が得られず、耐溶剤性が不足する傾向があった。
【０００７】
【発明が解決しようとする課題】
本発明は、上述の背景によりなされたものであって、その目的とするところは基材密着性、顔料分散性、平滑性、光沢に優れ、かつ比較的低温での熱処理により優れた耐水性、耐溶剤性が得られる熱硬化型の水性被覆材組成物を提供することにある。
【０００８】
【課題を解決するための手段】
本発明者等は、上記の目的を達成するために鋭意研究を重ねた結果、特定の酸成分を導入したビニル系重合体を有機塩基によって中和、水性化して得られる重合体水溶液と特定の水溶性エポキシ化合物を用いることにより上記の目的が達成できることを見い出し、本発明を完成した。
【０００９】
すなわち、本発明は、
脂肪族または芳香族２塩基酸無水物とヒドロキシアルキル（メタ）アクリレートの付加反応により得られるカルボキシル基含有共重合可能なビニル系単量体（ａ）２〜４０重量％、その他のカルボキシル基含有共重合可能なビニル系単量体（ｂ）３〜４０重量％、およびその他の共重合可能なビニル系単量体（ｃ）２０〜９５重量％（ただし、成分（ａ）〜成分（ｃ）の合計を１００重量％とする。）を共重合して得られる、重量平均分子量（Ｍｗ）が５０００〜４００００であるビニル系共重合体［Ｉ］を揮発性の有機塩基［ＩＩ］で中和して得られる重合体水溶液（Ａ）と、水溶化率５０％以上、官能基等量分子量３００以下の水溶性エポキシ化合物（Ｂ）を含有し、上記ビニル系重合体［Ｉ］のカルボキシル基と上記水溶性エポキシ化合物（Ｂ）のエポキシ基の等量比（［Ｉ］／（Ｂ））が０．５〜２の範囲であることを特徴とする水性被覆材組成物にある。
【００１０】
本発明の水性被覆材組成物の特徴は、ビニル系共重合体の酸成分として特定の単量体を共重合することにより、低温での良好な架橋反応性と架橋塗膜の優れた基材密着性を達成し、さらに、水溶化率の高い、官能基等量分子量の小さいエポキシ化合物を、上記の水性ビニル系共重合体と特定の割合で用いることにより、低温での高い反応性を実現し、優れた耐水性と耐溶剤性を達成したことにある。
【００１１】
【発明の実施の形態】
本発明の重合体水溶液（Ａ）は、
脂肪族および芳香族２塩基酸無水物とヒドロキシアルキル（メタ）アクリレートの付加反応により得られるカルボキシル基含有共重合可能なビニル系単量体（ａ）２０〜４０重量％、その他のカルボキシル基含有共重合可能なビニル系単量体（ｂ）３〜４０重量％、およびその他の共重合可能なビニル系単量体（ｃ）２０〜９５重量％（ただし、成分（ａ）〜成分（ｃ）の合計を１００重量％とする。）を共重合して得られる、重量平均分子量（Ｍｗ）が５０００〜４００００であるビニル系共重合体［Ｉ］を、有機塩基［ＩＩ］で中和することにより得られるものである。
【００１２】
本発明のビニル系共重合体［Ｉ］の重量平均分子量（Ｍｗ）は、５０００〜４００００の範囲であることが必要である。これは、重量平均分子量（Ｍｗ）が５０００未満では、得られる塗膜の基材への密着性が低下する傾向にあり、一方、４００００を超えると、ビニル系共重合体［Ｉ］の水溶性が低下する傾向にあるためである。好ましくは７０００〜３００００の範囲である。
【００１３】
本発明において、成分（ａ）として用いられるカルボキシル基含有共重合可能なビニル系単量体としては、例えば無水フタル酸と２−ヒドロキシエチル（メタ）アクリレートの付加物、無水フタル酸と２−ヒドロキシプロピル（メタ）アクリレートの付加物、無水フタル酸と４−ヒドロキシブチル（メタ）アクリレートの付加物、無水ヘキサヒドロフタル酸と２−ヒドロキシエチル（メタ）アクリレートの付加物、無水ヘキサヒドロフタル酸と２−ヒドロキシプロピル（メタ）アクリレートの付加物、無水ヘキサヒドロフタル酸と４−ヒドロキシブチル（メタ）アクリレートの付加物、無水コハク酸と２−ヒドロキシエチル（メタ）アクリレートの付加物、無水コハク酸と２−ヒドロキシプロピル（メタ）アクリレートの付加物、無水コハク酸と４−ヒドロキシブチル（メタ）アクリレートの付加物等の脂肪族または芳香族二塩基酸無水物とヒドロキシアルキル（メタ）アクリレートの付加物等が挙げられる。これらの中でも無水コハク酸と２−ヒドロキシエチル（メタ）アクリレートの付加物が好ましい。
【００１４】
このカルボキシル基含有共重合可能なビニル系単量体（ａ）は、エポキシ化合物との架橋反応に関与し、得られる硬化皮膜の耐水性、耐溶剤性、密着性を付与する成分であり、その使用量は成分（ａ）〜成分（ｃ）からなる全単量体中、２〜４０重量％、好ましくは５〜２０重量％の範囲である。使用量が２重量％未満では良好な密着性が得られず、また、４０重量％を超えると得られる水性被覆材組成物のポットライフが短くなる。
これらのカルボキシル基含有共重合可能なビニル系単量体（ａ）は、それぞれを単独で用いてもよく、また、２種以上を組み合わせて用いてもよい。
【００１５】
また、本発明において、成分（ｂ）として用いられるその他のカルボキシル基含有共重合可能なビニル系単量体としては、例えばアクリル酸、メタクリル酸、クロトン酸などの一塩基酸のほか、フマール酸、マレイン酸、イタコン酸などの二塩基酸もしくはその部分エステル等が挙げられる。これらの中でもアクリル酸、メタクリル酸、イタコン酸、マレイン酸が好ましい。
【００１６】
このカルボキシル基含有共重合可能なビニル系単量体（ｂ）は、ビニル系共重合体［Ｉ］の水溶解性を確保すると同時にエポキシ化合物との架橋反応に関与し、硬化塗膜に耐水性、耐溶剤性を付与する成分である。その使用量は、成分（ａ）〜成分（ｃ）からなる全単量体中、３〜４０重量％、好ましくは５〜３０重量％の範囲である。使用量が３重量％未満では共重合体の水溶解性が不足し、顔料分散性が低下すると同時に反応性も低下し、良好な耐水性、耐溶剤性を示す硬化塗膜を得ることが困難となり、また、４０重量％を超えると得られる水性被覆材組成物のポットライフが短くなる傾向を示す。
これらのカルボキシル基含有共重合可能なビニル系単量体（ｂ）は、それぞれを単独で用いてよく、また、２種以上を組み合わせて用いてもよい。
【００１７】
また、本発明において、成分（ｃ）として用いられるその他の共重合可能なビニル系単量体としては、例えばスチレン、ビニルトルエン、α−メチルスチレン、ベンジル（メタ）アクリレートなどのビニル芳香族化合物の他、メチル（メタ）アクリレート、エチル（メタ）アクリレート、ｎ−ブチル（メタ）アクリレート、ｉ−ブチル（メタ）アクリレート、ｔ−ブチル（メタ）アクリレート、シクロヘキシル（メタ）アクリレート、２−エチルヘキシル（メタ）アクリレート、ラウリル（メタ）アクリレート、ステアリル（メタ）アクリレートなどの炭素数が１〜１８のアルキル基を有する（メタ）アクリル酸アルキルエステルが挙げられる。これらの中で塗膜に硬度を付与する成分としては、メチルメタクリレート、スチレン、シクロヘキシルメタクリレート、ｔ−ブチルメタクリレートの使用が好ましく、また、塗膜に柔軟性を付与する成分としては、２−エチルヘキシルアクリレート、ｎ−ブチルアクリレート、エチルアクリレートの使用が好ましい。
【００１８】
さらに成分（ｃ）としては、例えば２−ヒドロキシルエチル（メタ）アクリレート、２−ヒドロキシプロピル（メタ）アクリレート、４−ヒドロキシルブチル（メタ）アクリレートなどのヒドロキシル基含有の単量体；エチレングリコールジ（メタ）アクリレート、ブチレングリコールジ（メタ）アクリレート等のグリコールジ（メタ）アクリレート；ジメチルアミノエチル（メタ）アクリレート、ジエチルアミノエチル（メタ）アクリレート等のアルキルアミノ（メタ）アクリレートおよびそのアルキルハライド塩；Ｎ−メチル（メタ）アクリルアミド、Ｎ−イソブチル（メタ）アクリルアミド、Ｎ−メチロール（メタ）アクリルアミド等のＮ−アルキル（メタ）アクリルアミドおよびそのアルキロール誘導体；その他アリル（メタ）アクリレート、酢酸ビニル、プロピオン酸ビニル、アクリロニトリル等の公知の重合性ビニル系単量体が挙げられる。成分（ｃ）の使用量は、成分（ａ）〜成分（ｃ）からなる全単量体中、２０〜９５重量％の範囲である。これらの他の共重合可能なビニル系単量体（ｃ）は、それぞれを単独で用いてもよく、また、２種以上を組み合わせて用いてもよい。
【００１９】
本発明のビニル系共重合体［Ｉ］の重合方法としては、塊状重合法、懸濁重合法、溶液重合法など公知の手法を用いることができるが、特に懸濁重合法、溶液重合法が好ましい。
【００２０】
ビニル系共重合体［Ｉ］の重合に用いられる重合開始剤としては、アゾビスイソブチロニトリル等のアゾ系重合開始剤や、ベンゾイルパーオキサイド等の過酸化物系重合開始剤など、従来公知の重合開始剤を目的に応じて使用することができる。
【００２１】
さらに、分子量調節には必要に応じてｎ−ドデシルメルカプタン、α−メチルスチレンダイマー等の公知の連鎖移動剤を上記のビニル系単量体の混合物に添加することができる。
【００２２】
懸濁重合法を適用した場合は、重合後濾過により重合体固形物を水等の分散媒体から分離することによって容易に重合体固形物を得ることができる。これらに有機塩基［ＩＩ］と水を加えて溶解すれば、有機塩基以外の有機溶剤を含まない重合体水溶液（Ａ）を得ることができるため、特に環境を汚染しない水性被覆材組成物を得ることができる。もちろん必要に応じて有機溶剤との併用もできる。また、懸濁重合法により製造されたビニル系共重合体［Ｉ］は特に水溶性に優れており、顔料分散性が良好である。
【００２３】
一方、溶液重合法による場合は、得られた重合体溶液から有機溶剤を脱揮する、あるいは有機溶剤を含んだまま有機塩基［ＩＩ］と水を添加することにより重合体水溶液（Ａ）を得ることができる。
【００２４】
溶液重合において使用される溶剤としては、本発明で用いられる単量体および重合体を溶解するものであれば特に制限されないが、メタノール、エタノール、イソプロピルアルコール、ｎ−ブチルアルコール等のアルコール類；エチレングリコールモノエチルエーテル、エチレングリコールモノブチルエーテル、ジエチレングリコールモノエチルエーテル、プロピレングリコールモノメチルエーテル等のグリコール類；酢酸エチル、酢酸ブチル等の酢酸エステル類；アセトン、メチルエチルケトン、メチルイソブチルケトン等のケトン類などが例として挙げられる。
【００２５】
重合体水溶液（Ａ）は、揮発性の有機塩基［ＩＩ］によりビニル系共重合体［Ｉ］が含有する酸を中和し、塩を形成させることにより得られる。
【００２６】
ビニル系共重合体［Ｉ］を中和するのに用いられる揮発性の有機塩基［ＩＩ］の例としては、アンモニア、トリエチルアミン、プロピルアミン、ブチルアミン、ジエチルアミン、トリプロピルアミン、ジブチルアミン、アミルアミン、１−アミノオクタン、２−ジメチルアミノエタノール、エチルアミノエタノール、２−ジエチルアミノエタノール、１−アミノ−２−プロパノール、２−アミノ−１−プロパノール、３−アミノ−１−プロパノール、１−ジメチルアミノ−２−プロパノール、３−ジメチルアミノ−１−プロパノール、２−プロピルアミノエタノール、エトキシプロピルアミン、アミノベンジルアルコール、モルホリン等が挙げられる。
【００２７】
次に、本発明の水性被覆材組成物において、架橋剤として加えられる水溶性エポキシ化合物（Ｂ）は、水溶化率５０％以上、官能基等量分子量３００以下のものである。
ここでいう水溶化率とは、２５℃で水９０部にエポキシ化合物１０部を加えたときの溶解率で、この値が５０％未満のエポキシ化合物は重合体水溶液（Ａ）に加えた場合の安定性が低く、また、得られる塗膜についても耐溶剤性が不足する傾向がある。好ましくは７０％以上、さらに好ましくは９０％以上である。官能基等量分子量については３００以下のものが良好な耐溶剤性、耐水性を与え、十分な架橋密度を与えるが、３００を超えるエポキシ化合物では耐溶剤性が不足し、十分な架橋密度が得られない。好ましくは２００以下である。
【００２８】
水溶性エポキシ化合物（Ｂ）は、ビニル系共重合体［Ｉ］のカルボキシル基と水溶性エポキシ化合物（Ｂ）のエポキシ基の等量比（［Ｉ］／（Ｂ））で０．５〜２の範囲で、好ましくは０．６〜１．５の範囲で配合される。水溶性エポキシ化合物（Ｂ）の配合割合が２を超えると十分な架橋密度が得られないために耐溶剤性が不足し、また、０．５未満であるとポットライフが短くなる。
【００２９】
本発明の水性被覆材組成物に用いることのできる水溶性エポキシ化合物（Ｂ）の例としては、ソルビトールポリグリシジルエーテル、ソルビタンポリグリシジルエーテル、グリセロールポリグリシジルエーテル、ジグリセロールポリグリシジルエーテル、ポリグリセロールポリグリシジルエーテル、（ポリ）エチレングリコールジグリシジルエーテル、（ポリ）プロピレングリコールジグリシジルエーテル等が挙げられる。
【００３０】
本発明の水性被覆材組成物は、被覆材、仕上げ剤、塗料、インキ等に用いられるが、塗料およびインクとして用いる場合には、高度の性能を発現させるために、消泡剤、顔料分散剤、増粘剤、防腐剤等の添加剤を添加することも可能である。
【００３１】
【実施例】
次に、実施例を挙げて本発明を詳しく説明する。実施例および比較例における部は重量部、また、％は重量％を表わす。
また、実施例および比較例で得られた水性被覆材組成物の特性の評価は以下に示す方法を用いて行った。
【００３２】
（１）光沢
酸化チタン（石原産業（株）製、ＣＲ−５０）４０部およびガラスビーズ１００部を重合体水溶液（Ａ）１００部に添加し、高速分散機を用いて顔料を分散させた後、これに水溶性エポキシ化合物（Ｂ）を加えて水性被覆材組成物とする。次いで、この顔料分散した水性被覆材組成物をガラス板にソリッド膜厚が２０μｍとなるように塗布し、１００℃で３０分間乾燥した後、光沢計を用いて塗膜の光沢を測定した（６０°グロス）。
【００３３】
（２）耐水性
水性被覆材組成物を鋼板（ボンデライト＃１４４）にソリッド膜厚が２０μｍとなるように塗布し、１００℃で３０分乾燥させた後、５０℃の水に浸漬し、塗膜の損傷の様子を目視により観察し、以下の基準により判定した。
優：浸漬後、１０日間経過しても塗膜に損傷が確認されない。
良：浸漬後、１０日目で塗膜に白化、膨れ等の損傷が確認される。
不良：浸漬後、１日目で塗膜に白化、膨れ等の損傷が確認される。
【００３４】
（３）耐溶剤性
水性被覆材組成物を鋼板（ボンデライト＃１４４）にソリッド膜厚が２０μｍになるように塗布し、１００℃で３０分乾燥させた後、メチルエチルケトンを含浸させたガーゼ（８枚重ね）を用いた往復摩擦試験（５０回往復摩擦させる）にかけて塗膜の状態を目視により観察し、以下の基準により判定した。
優：塗膜に変化なし。
良：塗膜に傷が確認される。
不良：塗膜が破損した。
【００３５】
（４）密着性
水性被覆材組成物をアルミニウム板（Ｈ４０００）、ＡＢＳ樹脂板にソリッド膜厚が２０μｍとなるように塗布し、１００℃で３０分間乾燥させた後、碁盤目セロハンテープ剥離試験により判定した。
判定は１００個の碁盤目中、何個が接着していたかの数（Ｘ）により下記の基準により判定した。
○：９０＜Ｘ≦１００
△：５０＜Ｘ≦９０
×：０＜Ｘ≦５０
【００３６】
（５）ポットライフ
水性被覆材組成物を水／イソプロピルアルコール＝６０／４０（重量比）からなる希釈剤にてフォードカップ＃４で２０秒となるまで希釈し、希釈秒数が６０秒を超えるのにかかった時間を測定した（２５℃）。
【００３７】
ビニル系共重合体［Ｉ］の合成
合成例１  ビニル系共重合体［Ｉ］（Ｐ−１）の製造
メチルメタクリレート３５部、スチレン１０部、ｎ−ブチルアクリレート３０部、メタクリル酸１５部、β−メタクリロキシエチルヘキサヒドロフタレート１０部からなるビニル系単量体混合物に、アゾビスイソブチロニトリル３部およびｎ−ドデシルメルカプタン０．５部を加えて混合し溶解させた。次いで、この混合物をイソプロピルアルコール７０部を仕込んだ重合装置中に、撹拌下、８０℃の温度にて４時間かけて滴下した後、さらに４時間の重合を行って反応を終了させた。表１に得られたビニル系共重合体［Ｉ］（Ｐ−１）の物性を示す。
【００３８】
合成例２〜６  ビニル系共重合体［Ｉ］（Ｐ−２〜Ｐ−６）の製造
合成例１のビニル系共重合体［Ｉ］（Ｐ−１）の製造において、ビニル系単量体混合物組成を表１の如くに変更する以外は、合成例１と同様にしてビニル系共重合体［Ｉ］（Ｐ−２〜Ｐ−６）を製造した。表１に得られたビニル系共重合体［Ｉ］（Ｐ−２〜Ｐ−６）の物性を示す。
【００３９】
合成例７  ビニル系共重合体［Ｉ］（Ｐ−７）の製造
メチルメタクリレート３５部、スチレン１０部、ｎ−ブチルアクリレート３０部、メタクリル酸１５部、β−メタクリロキシエチルヘキサヒドロフタレート１０部からなるビニル系単量体混合物に、アゾビスイソブチロニトリル０．８部を加えて混合し溶解させた。次いで、この混合物をイソプロピルアルコール７０部を仕込んだ重合装置中に、撹拌下、８０℃の温度にて４時間かけて滴下した後、さらに４時間の重合を行って反応を終了させた。表１に得られたビニル系共重合体［Ｉ］（Ｐ−７）の物性を示す。
【００４０】
合成例８  ビニル系共重合体［Ｉ］（Ｐ−８）の製造
撹拌機、温度計、還流凝縮器を備えた重合反応器に、脱イオン水２００部およびポリビニルアルコール（ケン化度８０％、重合度１，７００）０．６部を入れて撹拌を行い、ポリビニルアルコールを完全に溶解させた後、一旦撹拌を停止して、メチルメタクリレート３５部、スチレン１０部、ｎ−ブチルアクリレート３０部、メタクリル酸１５部、β−メタクリロキシエチルヘキサヒドロフタレート１０部を加えて再度撹拌を開始し、アゾビスイソブチロニトリル０．５部およびｎ−ドデシルメルカプタン５部を加えて７５℃に昇温し、反応温度を７５〜８０℃を維持するようにして３時間反応させ、その後温度を９０℃に昇温して１時間維持し反応を終了させた。その後、その反応物を目開き８０μｍの篩にて濾過し粒状のビニル系共重合体［Ｉ］（Ｐ−８）を得た。表１に得られたビニル共重合体［Ｉ］（Ｐ−８）の物性を示す。
【００４１】
【表１】
0003580927.tif 000002
【００４２】
［実施例１］
上記合成例１で得られたビニル系共重合体［Ｉ］（Ｐ−１）１００部に、トリエチルアミン１２．５部および脱イオン水６０．４部を加えて撹拌し、重合体水溶液（Ａ）を得た。これに水溶性エポキシ化合物（Ｂ）としてソルビトールポリグリシジルエーテル（水溶化率１００％、官能基等量分子量１８０）２２．２部を加えて撹拌し、水性被覆材組成物を得た。
この水性被覆材組成物の特性を表２に示す。
【００４３】
［実施例２］
上記合成例２で得られたビニル系共重合体［Ｉ］（Ｐ−２）１００部に、トリエチルアミン１３．０部および脱イオン水６０．０部を加えて撹拌し、重合体水溶液（Ａ）を得た。これに水溶性エポキシ化合物（Ｂ）としてジエチレングリコールジグリシジルエーテル（水溶化率１００％、官能基等量分子量１２１）１５．５部を加えて撹拌し、水性被覆材組成物を得た。
この水性被覆材組成物の特性を表２に示す。
【００４４】
［実施例３］
上記合成例８で得られたビニル系共重合体［Ｉ］（Ｐ−８）固形物５０部に、トリエチルアミン１０．６部および脱イオン水１２４．６部を加えて撹拌し溶解させて、重合体水溶液（Ａ）を得た。これに水溶性エポキシ化合物（Ｂ）としてポリグリセロールポリグリシジルエーテル（水溶化率１００％、官能基等量分子量１７０）１７．８部を加えて撹拌し、水性被覆材組成物を得た。
この水性被覆材組成物の特性を表２に示す。
【００４５】
［比較例１］
上記合成例３で得られたビニル系共重合体［Ｉ］（Ｐ−３）１００部に、トリエチルアミン１１．７部および脱イオン水６１．２部を加えて撹拌し、重合体水溶液（Ａ）を得た。これに実施例１のソルビトールポリグリシジルエーテル２０．８部を加えて撹拌し、水性被覆材組成物を得た。
この水性被覆材組成物の特性を表２に示す。
【００４６】
［比較例２］
上記合成例４で得られたビニル系共重合体［Ｉ］（Ｐ−４）１００部に、トリエチルアミン１２．９部および脱イオン水６０．０部を加えて撹拌し、重合体水溶液（Ａ）を得た。これに実施例１のソルビトールポリグリシジルエーテル２２．９部を加えて撹拌し、水性被覆材組成物を得た。
この水性被覆材組成物の特性を表２に示す。
【００４７】
［比較例３］
上記合成例５で得られたビニル系共重合体［Ｉ］（Ｐ−５）１００部に、トリエチルアミン３９．２部および脱イオン水５６．８部を加えて撹拌し、重合体水溶液（Ａ）を得た。これに実施例１のソルビトールポリグリシジルエーテル５９．０部を加えて撹拌し、水性被覆材組成物を得た。
この水性被覆材組成物の特性を表２に示す。
【００４８】
［比較例４］
上記合成例６で得られたビニル系共重合体［Ｉ］（Ｐ−６）１００部に、トリエチルアミン７．８部および脱イオン水６０．２部を加えて撹拌し、重合体水溶液（Ａ）を得た。これに実施例１のソルビトールポリグリシジルエーテル１３．８部を加えて撹拌し、水性被覆材組成物を得た。
この水性被覆材組成物の特性を表２に示す。
【００４９】
［比較例５］
上記合成例７で得られたビニル系共重合体［Ｉ］（Ｐ−７）１００部に、トリエチルアミン１２．５部および脱イオン水６０．４部を加えて撹拌し、重合体水溶液（Ａ）を得た。これに実施例１のソルビトールポリグリシジルエーテル２２．２部を加えて撹拌し、水性被覆材組成物を得た。
この水性被覆材組成物の特性を表２に示す。
【００５０】
［比較例６］
上記合成例１で得られたビニル系共重合体［Ｉ］（Ｐ−１）１００部に、トリエチルアミン１２．５部および脱イオン水６０．４部を加えて撹拌し、重合体水溶液（Ａ）を得た。これに実施例１のソルビトールポリグリシジルエーテル８．９部を加えて撹拌し、水性被覆材組成物を得た。
この水性被覆材組成物の特性を表２に示す。
【００５１】
［比較例７］
上記合成例１で得られたビニル系共重合体［Ｉ］（Ｐ−１）１００部に、トリエチルアミン１２．５部および脱イオン水６０．４部を加えて撹拌し、重合体水溶液（Ａ）を得た。これに実施例１のソルビトールポリグリシジルエーテル５５．６部を加えて撹拌し、水性被覆材組成物を得た。
この水性被覆材組成物の特性を表２に示す。
【００５２】
［比較例８］
上記合成例１で得られたビニル系共重合体［Ｉ］（Ｐ−１）１００部に、トリエチルアミン１２．５部および脱イオン水６０．４部を加えて撹拌し、重合体水溶液（Ａ）を得た。これにペンタエリスロールポリグリシジルエーテル（水溶化率２７％、官能基等量分子量２３１）２８．５部を加えて撹拌し、水性被覆材組成物を得た。
この水性被覆材組成物の特性を表２に示す。
【００５３】
［比較例９］
上記合成例１で得られたビニル系共重合体［Ｉ］（Ｐ−１）１００部に、トリエチルアミン１２．５部および脱イオン水６０．４部を加えて撹拌し、重合体水溶液（Ａ）を得た。これに変性ビスフェノールＡ型エポキシエマルション（水分散タイプ、固形分５０％、官能基等量分子量５２０）５１部を加えて撹拌し、水性被覆材組成物を得た。
この水性被覆材組成物の特性を表２に示す。
【００５４】
【表２】
0003580927.tif 000003
【００５５】
【発明の効果】
本発明の水性被覆材組成物は、水溶解性の良好な高分子組成物であるために、顔料分散性、再溶解性に優れ、平滑性、光沢、基材密着性の良好な皮膜を与えることができる。また、本発明の水性被覆材組成物は、高い硬化反応性を示すことから、７０〜１００℃程度の比較的低温の焼き付け条件下でも良好な塗膜硬度が得られ、かつ、耐水性、耐溶剤性に優れた皮膜を形成できるために、金属、プラスチック、木、紙などの被覆材や各種仕上げ剤、塗料、インキのバインダーとして有用である。